(57)【要約】【課題】重合収縮による形状の不安定さを抑制し、厚さのばらつきを抑えてレンズを成型することを目的とする。【解決手段】レンズ成型用のガスケット１０に一方の面が完成光学面の型である上型モールド３０と下型モールド４０とを挿入する。上型モールド３０はガスケット１０の上型係止部１４に組付ける。下型モールド４０は成型初期には下型係止部１８と間隔をもって初期静止部２０に組付ける。注入口２２から液体材料部を注入して重合を行う。重合収縮による下型モールド４０の移動を安定化し、重合終了時に下型係止部１８で確実に係止することによって、レンズの厚さのバラツキを抑制することができる。【選択図】図７
2009234111.tif 000002
【特許請求の範囲】
【請求項１】
一方の面が完成光学面であるセミフィニッシュドレンズを成型するレンズ成型用ガスケットであって、
上型モールドを挿入する上型リード部と、
成型完了時に前記上型モールドを係止する上型係止部と、
成型時に内壁を構成する成型部と、
前記成型部に設けられて外部から成型材料を注入する注入口と、
下型モールドを挿入する下型リード部と、
成型完了時に前記下型モールドを係止する下型係止部と、を備え、
前記上型リード部又は下型リード部の少なくともいずれかに、前記上型モールド又は下型モールドの少なくともいずれかが、成型初期において前記上型係止部又は下型係止部と所定の間隔をもって静止する初期静止部が設けられる
レンズ成型用ガスケット。
【請求項２】
前記上型リード部及び下型リード部の少なくともいずれかに、前記上型係止部及び下型係止部側から開口側にかけて徐々に内径が大きくなるテーパ面を含み、
前記上型係止部の直上及び下型係止部の直下の少なくともいずれかに、円筒面が設けられる請求項１記載のレンズ成型用ガスケット。
【請求項３】
前記上型リード部及び下型リード部の少なくともいずれかに、前記上型係止部及び下型係止部側から開口側にかけて徐々に内径が大きくなるテーパ面を含む請求項１記載のレンズ成型用ガスケット。
【請求項４】
前記レンズ成型用ガスケット本体が弾性を有する樹脂で構成されている請求項１〜３のいずれか１項記載のレンズ成型用ガスケット。
【請求項５】
上型モールドと下型モールドとレンズ成型用ガスケットから成るレンズ成型装置であって、
前記上型モールドは、成型面が完成光学面の型面とされ、
前記レンズ成型用ガスケットは、
前記上型モールドを挿入する上型リード部と、
成型完了時に前記上型モールドを係止する上型係止部と、
レンズ成型時に内壁を構成する成型部と、
前記成型部に設けられて外部から成型材料を注入する注入口と、
下型モールドを挿入する下型リード部と、
成型完了時に前記下型モールドを係止する下型係止部と、を備え、
前記上型リード部又は下型リード部の少なくともいずれかに、前記上型モールド又は下型モールドの少なくともいずれかが、成型初期において前記上型係止部又は下型係止部と所定の間隔をもって静止する初期静止部が設けられる
レンズ成型装置。
【請求項６】
前記上型モールドの外径に比して前記上型係止部の内径が小とされる請求項５記載のレンズ成型装置。
【請求項７】
前記下型モールドの外径に比して前記下型係止部の内径が小とされる請求項５又は６記載のレンズ成型装置。
【請求項８】
レンズ成型用ガスケットの上型リード部から、成型面が完成光学面の型面である上型モールドを挿入して組付ける工程と、
前記レンズ成型用ガスケットの下型リード部から下型モールドを挿入して組付ける工程と、
注入口から成型材料を注入する工程と、
前記成型材料を重合する工程と、
重合したレンズ成型体を離型する工程と、を含み、
前記上型モールド及び下型モールドを組付ける工程において、前記上型モールド又は下型モールドの少なくともいずれかを、上型係止部又は下型係止部との間に間隔を有する初期静止部に組付ける
レンズ成型方法。
【発明の詳細な説明】
【技術分野】
【０００１】
本発明は、注型重合法によってプラスチックレンズを成型するレンズ成型用ガスケット、レンズ成型装置及びレンズ成型方法に関し、特に一方のレンズ面が予め設計された完成光学面とされるいわゆるセミフィニッシュドレンズを成型するレンズ成型用ガスケット、レンズ成型装置及びレンズ成型方法に関する。
【背景技術】
【０００２】
眼鏡用のプラスチックレンズは一般に注型重合法によって成型され、その型として円筒形で側面に注入口を有する型、いわゆるガスケットと、レンズの両面を成型する上型モールド及び下型モールドとが用いられている。そして、上下両方のモールドを予め設計された光学面の型とするいわゆるフィニッシュドレンズと、一方のモールドのみを設計値に基づく光学面の型として形成するセミフィニッシュドレンズとに大別される。
【０００３】
セミフィニッシュドレンズは、一方の光学面が成型時に完成されており、他方の面を受注等によって対応する度数に個々に切削して製作される。このようなレンズは、目的のレンズの形状に切り出し加工をすることから、累進屈折力レンズやプリズム処方レンズなどの特殊レンズに採用できる利点を有している。
【０００４】
しかしながら、セミフィニッシュドレンズは、未完成の面側は成型後に光学面を形成するために、両面が予め設計された光学面として成型されるいわゆるフィニッシュドレンズと比較して、切削代を十分に取る必要がある。また、このように切削代をより多く含むセミフィニッシュドレンズは、成型時に使用する樹脂用組成物（モノマー）がフィニッシュドレンズと比べて多くなることから、重合時の樹脂の収縮量が大きいことが問題となる。重合収縮は、厚み方向に生じるだけでなく、光学面方向にも生じる。セミフィニッシュドレンズの縁端面はその収縮現象の影響を最も受けやすいため、切削代をより広く取る必要がある。結果、セミフィニッシュドレンズの成型には、比較的多くのモノマーを要することになる。
【０００５】
樹脂収縮による形状の不安定さを解消する手法として、注入口に予め樹脂を残余させておき、収縮時にその樹脂を補填させる方法が用いられている。このような方法を用いると、定型的なセミフィニッシュドレンズを得ることができるので、公差の設定を少なくすることができる。しかし、注入口から流入する樹脂とキャビティー内の既存の樹脂は、重合の進度が異なる。硬化させると、その流入樹脂が筋状のわずかな歪みとして生じる恐れがある。また、注入口から、気泡が入り込む恐れもある。
【０００６】
重合収縮による形状の不安定さを解消する他の手法として、重合時の樹脂の収縮に追随するように、下側の型の上下の動きを妨げないように設計されている型を用いる方法が挙げられる（例えば特許文献１参照）。
【０００７】
この場合のレンズ成型装置１００の一例の概略断面構成を図１６に示す。図１６に示すようにこのレンズ成型装置１００は、略円筒状のガスケット１１０の上下から上型モールド１３０及び下型モールド１４０を挿入して内部にレンズの型となるキャビティー１５０を構成するものである。ガスケット１１０の内側には、上部開口１１１から挿入された上型モールド１３０を係止する突起状の上型係止部１１２が設けられる。上型係止部１１２に続く内側面は成型時にキャビティー１５０の内壁となり、すなわちレンズの周面の型となる成型部１１３とされる。この成型部１１３から下部開口１１５にかけては徐々に内径が大きくなり、断面が傾斜するテーパ面１１４とされる。また成型部１１３の一部にレンズ材料を注入する注入口１１６が設けられる。上型モールド１３０は、内側の面が設計に基づく光学面の型として形成され、下型モールド１４０は、内側の面は設計された光学面の型ではないが、重合時に移動が容易となるように凸面として構成される。
【０００８】
このようなレンズ成型装置１００を用いるレンズ成型方法は以下の通りである。先ずガスケット１１０の上部開口１１１及び下部開口１１５からそれぞれ上型モールド１３０及び下型モールド１４０が挿入され、上型モールド１３０は上型係止部１１２に組付けられ、下型モールド１４０は所定の押し込み量をもってテーパ面１１４に組付けられる。そして注入口１１６からレンズを構成する樹脂材料等の成型材料１６０すなわちモノマーが注入される。成型材料１６０がガスケット１１０、上型モールド１３０及び下型モールド１４０で封止されるキャビティー１５０内に充填された状態で、加熱等による重合を行う。重合時の収縮によって、下型モールド１４０はテーパ面１１４に沿って矢印ｍで示すように、上側に移動する。重合後に、ガスケット１１０から成型されたレンズを取り外して、一方の面が設計に基づく光学面とされたセミフィニッシュタイプのレンズを得ることができる。このように設計されたレンズ成型装置１１０は、注入口１１６からの流入樹脂を最小限に抑えることができる。したがって、上述したような硬化時の流入樹脂による筋状の僅かな歪みの発生を効果的に防止することができる。
【特許文献１】特開平３−２３１８１４号公報
【発明の開示】
【発明が解決しようとする課題】
【０００９】
しかしながら上述した図１６に示す方法によりレンズを成型する場合、成型部１１３の内部と注入口１１６近傍とにおいて重合の収縮の度合いが異なることから、図１７の矢印ｎで示すように、重合時に下型モールド１４０が傾いた状態で移動してしまう。このように下型モールド１４０が傾いた状態で重合が行われると、内部の樹脂に偏りが生じてしまう。この結果、レンズ成型装置１００から取り外したレンズ形状は、図１８に示すように、樹脂の偏りによるいわゆる片肉が生じてしまうこととなる。このように片肉したレンズ１７０は、一定の厚さに揃えるために、破線ｋの下面側の斜線を付して示す領域１７１を切削等により除去することとなる。すなわちこの部分のレンズ材料である樹脂が無駄となってしまい、コスト高の原因となってしまう。しかしながら現状では、このような重合後の形状の不安定さを踏まえて、レンズの厚さの公差を多く取る必要がある。
【００１０】
以上の問題に鑑みて、本発明は、重合収縮による形状の不安定さを抑制し、厚さのばらつきを抑えてセミフィニッシュドレンズを成型することを目的とする。
【課題を解決するための手段】
【００１１】
上記課題を解決するため、本発明は、一方の面が完成光学面であるセミフィニッシュドレンズを成型するレンズ成型用ガスケットであって、上型モールドを挿入する上型リード部と、成型完了時に前記上型モールドを係止する上型係止部と、成型時に内壁を構成する成型部と、成型部に設けられて外部から成型材料を注入する注入口と、下型モールドを挿入する下型リード部と、成型完了時に前記下型モールドを係止する下型係止部と、を備える。そして、上型リード部又は下型リード部の少なくともいずれかに、上型モールド又は下型モールドの少なくともいずれかが、成型初期において上型係止部又は下型係止部と所定の間隔をもって静止する初期静止部が設けられる構成とする。
【００１２】
また、本発明によるレンズ成型装置は、上型モールドと下型モールドとレンズ成型用ガスケットから成るレンズ成型装置であって、上型モールドは、成型面が完成光学面の型面とされる。そしてレンズ成型用ガスケットは、上型モールドを挿入する上型リード部と、成型完了時に上型モールドを係止する上型係止部と、レンズ成型時に内壁を構成する成型部と、成型部に設けられて外部から成型材料を注入する注入口と、下型モールドを挿入する下型リード部と、成型完了時に下型モールドを係止する下型係止部と、を備える。更に、上型リード部又は下型リード部の少なくともいずれかに、上型モールド又は下型モールドの少なくともいずれかが、成型初期において上型係止部又は下型係止部と所定の間隔をもって静止する初期静止部が設けられる構成とする。
【００１３】
更に、本発明によるレンズ成型方法は、レンズ成型用ガスケットの上型リード部から、成型面が完成光学面の型面である上型モールドを挿入して組付ける工程と、レンズ成型用ガスケットの下型リード部から下型モールドを挿入して組付ける工程と、注入口から成型材料を注入する工程と、成型材料を重合する工程と、重合したレンズ成型体を離型する工程と、を含み、上型モールド及び下型モールドを組付ける工程において、上型モールド又は下型モールドの少なくともいずれかを、上型係止部又は下型係止部との間に間隔を有する初期静止部に組付ける。
【００１４】
上述の本発明によれば、一方の面が完成光学面であるセミフィニッシュドレンズを成型するにあたって、成型初期において上型モールド又は下型モールドの少なくともいずれか一方を、上型係止部又は下型係止部と所定の間隔を有する初期静止部に組付けた状態で重合を行う。このようにすることで、重合前の成型初期には、上型係止部と上型モールドとの間、又は下型係止部と下型モールドとの間、或いは両方に間隔が形成される。そして重合開始後の収縮時には、上型モールドが徐々に上型係止部に、又は下型モールドが徐々に下型係止部に移動するが、最終的には上型係止部又は下型係止部において上型モールド又は下型モールドの係止位置が定まる。すなわち、成型初期には上型モールド又は下型モールドが移動可能な位置に静止し、且つ重合終了時の位置を定めておくことで、重合収縮による上型モールド又は下型モールドの移動を安定化し、重合時の上型モールド又は下型モールドの傾きを抑制することができる。これにより、重合時に注入する組成材料を少なくできると共に、成型後のレンズの厚さのばらつきを抑えることが可能となる。
【発明の効果】
【００１５】
本発明によれば、重合収縮による形状の不安定さを抑制し、厚さのばらつきを抑えてセミフィニッシュドレンズを成型することが可能となる。
【発明を実施するための最良の形態】
【００１６】
以下本発明を実施するための最良の形態の例を説明するが、本発明は以下の例に限定されるものではない。
図１に本発明の実施の形態に係るレンズ成型用のガスケット１０の概略断面図を示す。このガスケット１０は、一方の面が眼鏡の処方等に基づき設計された光学面として成型されるセミフィニッシュドレンズを成型するものである。なお、図１に示す例においては、ガスケット１０に下型モールドの初期静止部のみを設ける例を示すが、本発明はこれに限定されるものではなく、上型モールドの初期静止部のみを設けてもよく、又はその両方を設ける構成とすることも可能である。
【００１７】
図１に示すように、この例のガスケット１０本体は、例えば円筒形状の弾性を有する樹脂より成る部材であり、注型成型時には、後述する上型モールドと下型モールドとを組み合わせて成型時の型を構成する。図１に示すように、このガスケット１０には、上部開口１１から下部開口２５にかけてその内側に上型リード部１２、上型係止部１４、成型部１６、下型係止部１８、下型リード部２４が形成される。また、成型部１６の上型係止部１４側において、ガスケット１０の内部にレンズ成型材料であるモノマー等を導入する注入部２３が設けられる。この注入部２３は、外部の接続部２１からガスケット１０の内側に貫通する管状とされ、ガスケット１０の内壁に注入口２２が設けられる。
【００１８】
ガスケット１０全体は、上述したように弾性を有する樹脂より構成される。この材料としては、例えば熱可塑性ポリウレタンエラストマー等を用いることができる。熱可塑性ポリウレタンエラストマーは、例えば、ポリメリックグリコールからなるソフトセグメントと、ハードセグメントを構成する単分子鎖延長剤とジイソシアネートからなる。そして、ポリメリックグリコール、単分子鎖延長剤及びジイソシアネートの種類及び量等は、ガスケット１０の形状及び成型するレンズ材料の種類等によって適宜変えることができる。またガスケットの材料としては、その他適度な弾性を有する材料であれば使用可能であり、例えば超低密度ポリエチレン、ポリオレフィンエラストマー等を好適に用いることができる。
【００１９】
このガスケット１０の上型リード部１２は、図１に示す例では円筒面としているが、その他、開口１１側に僅かに広がるテーパ面として形成してもよい。このテーパ面の傾斜角度としては、円筒形の中心軸に沿う方向から１°以上５°以下、より望ましくは２°以上３°以下程度とすることが望ましい。またこの上型リード部１２の内径は上型モールドの外径より小とされ、弾性を有する樹脂等より成るガスケット１０が拡径方向に変形し、上型モールドが押圧される状態で上型リード部１２内に挿入される。上型リード部１２の上型係止部１４直上における内径は、組み合わされる上型モールドの外径に対して２％以上３％以下程度小さく設計することが望ましい。上側リード部１２の傾斜角度及び内径をこの範囲とすることで、重合時に良好なシール性を確保することができる。
【００２０】
成型部１６は、上型係止部１４及び下型係止部１８の間の領域であり、上型リード部１２及び下型リード部２４から内側に突出する断面略台形状に形成される。成型部１６の上型リード部１２及び下型リード部２４からの高さを０．５ｍｍ以上１．２ｍｍ以下程度とすることにより、上型係止部１４及び下型係止部１８において重合時に良好なシールドを行うことができる。また成型部１６の内径を調整することによって、異なる径のレンズを成型することができる。成型部１６の上下方向の幅は、成型されるレンズの側面の厚さ、いわゆるコバ厚に対応して決定される。
【００２１】
また成型部１６の上下の上型係止部１４及び下型係止部１８は、重合時にそれぞれ上型モールド及び下型モールドと当接して型内を封止する部分とされる。この上型係止部１４及び下型係止部１８の傾斜角度は、上型モールド及び下型モールドの当接面の形状により、重合時に必要なシール性が得られる角度として形成する。
【００２２】
また、成型部１６の上部には、図１に示すようにレンズ成型用ガスケット１０の内外に連通する注入部２３の注入口２２が設けられる。注入部２３は、図２にガスケット１０の概略斜視構成図を示すように、断面が例えば横長の長方形状の孔を有する管状とされ、外側の接続部２１で図示しない注入管に連通する。そしてこの接続部２１は、図１に示すように、注入方向の断面において上側の面がガスケット１０の外側上方に傾斜し、下側の面はそれより緩やかな傾斜面か或いは注入方向に沿う水平面とされるいわば断面台形状として形成される。接続部２１の上面をこのように外側上方に傾斜する断面形状とすることによって、注入部２３の孔内に発生する気泡などが型の内部に入ることを抑制することができる。
【００２３】
一方、下型係止部１８の直下には、下型リード部２４が設けられる。この下型リード部２４には、成型材料を注入するときに下型モールドを静止する初期静止部２０が含まれる。成型初期、すなわち重合が開始していない最も成型材料の体積が大きい時、下型モールドは初期静止部２０に位置する構成とする。
【００２４】
なお、下型リード部２４の内径は、下型モールドの外径に比して小とされ、弾性を有する樹脂等より成るガスケット１０が拡径方向に変形し、下型モールドが押圧される状態で下型リード部２４内に挿入される。したがって、強い押圧力をもって押し込むことで下型モールドは下型係止部１８に到達可能であるが、下型係止部１８に至らない位置である初期静止部２０において下型モールドの押し込みを停止することで、下型モールドを下型係止部１８に対して所定の間隔ｄをもって静止させることができる。この間隔ｄは、成型材料の重合収縮量に対応して適宜選定される。重合収縮量については後述する。
【００２５】
ここで、下型リード部２４は、下型係止部１８の直下の内径が最も小さく、下部開口２５に向けて徐々に内径が広くなるテーパ形状の断面として形成することが望ましい。内壁の広がり角度θは、円筒形状の中心軸に沿う方向に対して１°以上３°以下が好ましく、１．５°以上２．５°以下とすることがより好ましい。
【００２６】
また、下型リード部２４において、下型係止部１８の直下から初期静止部２０までの間の一部又は全部の領域に、ほぼ等しい内径で構成された円筒面の領域を設けてもよい。すなわち一定領域を円筒面として、その下部側に、徐々に内径が広がるテーパ面を設ける構成としてもよい。更に、上型リード部１２においても、上型係止部１４の上部に円筒面を設けてもよい。
【００２７】
このように、上型リード部１２の上型係止部１４側、及び下型リード部２４の下型係止部１８側をテーパ面ではなく円筒面とすることで、成型時における上型モールド及び下型モールドの側面との密着性を高めて安定に保持し、また外部からの空気の侵入による気泡の発生を抑制することができる。また組付け位置を円筒面とする場合は、テーパ面とすることによって開口側に押し出される力を抑えられるので、組付け時の安定性を保持することができる。更に、このような押し出す力を考慮してテーパ領域の傾斜角度を小さく抑える必要がなくなり、テーパ面をより大きい傾斜角度とすることが可能となる。なお、円筒面とする領域は上型モールド及び下型モールドの側面の形状によって適宜選定すればよい。上型モールド及び下型モールドの厚さを例えば５ｍｍ、円筒面とする領域の長さをそれより短い例えば１．５ｍｍ程度として形成する場合でも、上述した密着性、安定性の効果が十分得られる。
【００２８】
また、成型初期において上型モールドが上型係止部１４に係止されている場合でも、その内側部分に隙間を設けてもよい。成型初期にこの内側の隙間部分に成型材料である樹脂を入り込ませておくことによって、重合収縮によりこの隙間が封止され、この部分の当接を確保して外部からの空気の侵入を抑制することができ、気泡が入り込む泡不良の発生を防ぐことが可能である。
【００２９】
なお、上述したように成型初期に上型モールドが上型係止部１４に対して所定の間隔をもって静止する初期静止部を上型リード部１２にも設けてもよい。また、上型リード部１２のみにこのような初期静止部を設ける構成とすることも可能である。このように上型リード部１２にも初期静止部を設けることによって、下型リード部２４に初期静止部を設ける場合と同様の効果を得ることができる。上下両方に初期静止部を設ける場合は、より多くの重合収縮量に対応することが可能となるので、比較的厚さの大きいレンズを成型する場合に有利となる。
【００３０】
次に、このレンズ成型用のガスケット１０と上型モールド及び下型モールドより成るレンズ成型装置１について説明する。この例においても、下型リード部のみに初期静止部を設ける例を示すが、これに限定されるものではなく、上型リード部のみ、或いは両方に初期静止部を設けてもよい。
図３は上述のガスケット１０を用いたレンズ成型装置１の概略断面構成図である。図３において、図１と対応する部分には同一符号を付して重複説明を省略する。図３に示すように、このレンズ成型装置１は、上型モールド３０とガスケット１０と下型モールド４０から構成される。上型モールド３０の外径は、上型リード部１２の内径よりも僅かに大きい。具体的には、上型モールド３０の外径が６５〜８０ｍｍの場合、上型リード部１２の上型係止部１４直上の内径の方が１．５〜２．５ｍｍ程度小さい形状となるようにする。したがって、上型リード部１２の上部開口１１から上型モールド３０を挿入すると、上型モールド３０の側面は、上型リード部１２の内壁により締め付けられることになる。その結果、上型モールド３０は、ガスケット１０の上部を密封する。そして上型モールド３０は上型係止部３６に当接するまで押し込まれた状態で用いられる。図示しないが上型リード部１２は上部開口から内部に向かって徐々に内径が小さくなるテーパ面としてもよく、また上述したように上型係止部１４の直上を円筒面として、その上部から上部開口１１に向かってテーパ面としてもよい。
【００３１】
上型モールド３０は、例えば透明ガラスにより構成され、通常凸面とされる外面３１と、成型されるセミフィニッシュドレンズの完成レンズ面を直接的に成型する成型面３２を含む内面とを有する。成型面３２は通常凹面とされる。そして上型モールド３０の側面３３の成型面３２側の周縁部には、ガスケット１０の上述した上型係止部１４に当接するシール部３４がテーパ状に設けられる。この上型モールド３０のシール部３４は、ガスケット１０の上型係止部１４と当接する周縁領域に例えばテーパ面として設けられる。シール部３４と上型係止部１４は、重合時に両者の全周に渡って当接状態が確保されるように構成される。この当接状態とは、シール部３４の全面が成型初期から上型係止部１４に当接する状態に限定されるものではなく、成型初期には内側に隙間が形成されていてもよい。すなわち成型初期にはシール部３４の一部或いは側面３３が当接状態となり、重合が進むにつれて成型材料が内側に収縮し、これに伴いシール部３４が外側から上型係止部１４に当接されて密封状態を保持する形状であればよい。
【００３２】
上型モールド３０の厚さは、内面において成型面３２を構成する領域で略等しくなるように設計される。成型面３２の領域は、重合収縮時に型の内部方向に強く引かれる力が作用する。したがって、上型モールド３０の厚さを均一にすることで、この力の作用が一点に集中することを抑制ないしは回避することができ、重合収縮時の減圧に係る作用によって生じるモールドの破損を好適に抑制することができる。
【００３３】
一方、下型モールド４０は、例えば透明ガラスより構成され、通常凹面とされる外面４１と凸面とされる成型面４２とを有し、側面４３に続く成型面４２側の周縁部が重合時に下型係止部１８に当接されるシール部４４とされる。下型モールド４０は、ガスケット１０の下部開口２５から下型リード部２４に挿入され、成型初期にはシール部４４の端縁が下型リード部２４の初期静止部２０で静止し、重合完了時にはシール部４４が下型係止部１８に当接するようになされる。また、下型モールド４０の成型面４２の厚さは、上型モールド３０と同様の理由により略等しく形成される。
【００３４】
下型モールド４０の外径は、下側開口２５の内径に略等しいか、僅かに大きい径とされる。上述したように、ガスケット１０の下型リード部２４は、下型係止部１８の直下が最も内径が小さく、下部開口２５に向かって徐々に内径が大きくなる形状とされる。或いは、下型係止部１８と初期静止部２０との間に円筒面を設ける場合はその下部から下側開口２５にかけて、内径が大きくなるように構成される。
下型係止部１８の直下の内径と下型モールド４０の外径とを比較すると、下型係止部１８の直下の内径が、下型モールド４０の外径よりも１．５ｍｍから２．５ｍｍ程度小さい形状とすることができる。
【００３５】
次に、以上説明した本発明の実施の形態に係るレンズ成型装置を用いたレンズ成型方法について説明する。図４は、この成型方法の概略工程を示すフローチャートである。
図４に示すように、先ず上型モールド３０をガスケット１０の上部開口から挿入して組付ける。組付け位置は上型係止部１４でも上型係止部１４と所定の間隔を有する初期静止部でもよい。例えば、上型リード部１２を経て、上型モールド３０の側面３３及びシール部３４の少なくとも一部が上型係止部１４に当接する状態として組付ける（ステップＳ１）。図５は、この工程で上型モールド３０をガスケット１０の上型係止部１４の位置に組付けた後の状態を示す断面図である。図５に示すように、上型モールド３０は、成型品に光学面を付与する成型面３２である凹面側をガスケット１０の内部のキャビティー５０に向けて挿入される。図５において、図３と対応する部分には同一符号を付して重複説明を省略する。また、組付けた状態で、シール部３４及び側面３３の少なくとも一部と上型係止部１４とが全周に渡って接触状態が確保されるようにする。このとき、ガスケット１０を弾性体である樹脂等により構成し、また、上型リード部１２の内径よりも上型モールド３０の外径の方を大きく選定するので、上型モールド３０とガスケット１０の密着性は確実に確保される。
【００３６】
次いで、下型モールド４０をガスケット１０の下型リード部２４から挿入して組付ける。この位置は、上型モールド３０を初期静止部に組付ける場合は下型係止部１８でもよく、少なくともいずれかを初期静止部に組付けることとする。この例においては、上型モールド３を上型係止部１４に組付けるので、下型モールド４０は初期静止部２０の位置に組付ける（図４のステップＳ２）。このとき、ガスケット１０の初期静止部２０と下型係止部１８の間に、間隔ｄを保持するように組付けを行う（図５参照）。この間隔ｄは、重合工程で樹脂等の成型材料が収縮する量を考慮して適宜選定することが望ましい。なお、上型モールド３０及び下型モールド４０を両方初期静止部に組付けることも可能である。その場合は、上下の間隔の総量に対応する容積分が、重合過程の収縮量と略同一となるように、上下の間隔を選定する。図５に示すように、初期静止部２０の内径よりも下型モールド４０の外径の方が大きいので、下型モールド４０とガスケット１０の密着性は確実に確保される。
【００３７】
なお、上述のステップＳ１及びＳ２は順序を入れ替えて行うことが可能である。これらステップＳ１及びＳ２の工程を経て、成型材料注入時のキャビティー５０が形成される。なお、ステップＳ２までで形成されるガスケット１０内のキャビティー５０の容積は、重合後の完成成型品の設計体積に対して、下型係止部１８と初期静止部２０との間隔ｄの分だけ大きい。すなわち、このキャビティー５０の容積は、重合収縮により消費される体積分とほぼ等しい容積分だけ設計体積より大きく選定される。
【００３８】
次いで、図６に示すように、キャビティー５０内にプラスチックレンズを構成する成型材料、すなわち重合前のモノマーを注入する（図４のステップＳ３）。図６において、図３及び図５と対応する部分には同一符号を付して重複説明を省略する。成型材料は、ガスケット１０の外部から注入部２３の接続部２１、注入口２２を通じて導入される。上述したように注入部２３の注入方向の断面形状は、上側の面がガスケット１０の外側上方に傾斜し、下側の面はそれより緩やかな傾斜面か或いは注入方向に沿う水平面とされ、いわば断面が台形状として形成される。このような形状とすることで、成型材料中に不可避に入り込んだ気泡が、注入部２３からキャビティー５０内に入り込むことを効果的に抑制することができる。
【００３９】
次いで、電気炉等においてレンズ成型装置１を加熱し、重合処理を行う（図４のステップＳ４）。この加熱等による重合の際に、キャビティー５０内の成型材料が重合収縮すると共に、上型モールド３０及び下型モールド４０が膨張する現象が生じる。ガスケット１０は、弾性を有する材料で構成されており柔軟性があるので、上型モールド３０及び下型モールド４０の変形に対して高いシール性能を維持しながら、両者の形状変化に追従する。
そしてこのとき、キャビティー５０内の成型材料の重合が進むにしたがい、キャビティー５０の初期の容積よりも成型材料の体積が徐々に小さくなっていく。この様子を図７に示す。
【００４０】
下型モールド４０は、図７に模式的に示すように、初期段階において二点鎖線で示すように初期静止部２０に位置するが、重合収縮に伴う成型材料の縮小に追随するように、初期静止部２０から矢印ａで示すように徐々に上方に移動し、下型係止部１８で停止する。
上述したように、下型リード部１２は、上方に向けて徐々に内径が狭くなる構成とされ、また下型モールド４０の外径は下型リード部１２の内径よりも小さくなるように構成されている。このような組み合わせであれば、下型モールド４０を組付ける際に上方に移動するとき、下型リード部２４の内壁と強く接触する作用部分が下型モールド４０の側面のより上部で維持される。このため、下型モールド４０は、全周に渡ってほぼ均等の速度で移動することができ、組付け時に傾きを生じにくくなる。
なお、
【００４１】
このとき、成型部１６内の注入口２２近傍とそれ以外で多少重合収縮率が異なっていても、最終的に下型係止部１８において下型モールド４０のシール部４４が係止される。この結果、下型モールド４０の移動速度の偏りに起因する重合終了時の下型モールド４０の傾きを大幅に抑制、ないしは回避することができる。したがって、下型モールド４０が傾斜したまま重合終了時まで移動することによってキャビティー５０内にエアが入り込む現象や、傾いたまま重合を終了して結果的に成型したレンズの厚さが部分的にばらつくいわゆる片肉現象が生じることを抑制することができる。下型モールド４０のシール部４４と下型係止部１８の全周が当接した段階で、キャビティー５０と成型物（セミフィニッシュドレンズ）の形状はほぼ等しくなる。
【００４２】
なお、成型初期において、図８に示すように、上型モールド３０の方を上型係止部１４から間隔をもつ初期静止部１３に組付ける場合においても、上述の効果と同様の効果が得られる。同様に、図９に示すように、成型初期においてそれぞれ上型モールド３０を初期静止部１３に、また下型モールド４０を初期静止部２０に組付けて成型材料を注入し、重合を行う場合においても、同様の効果が得られる。すなわち、上型モールド３０及び下型モールド４０の重合後の傾きを抑制ないしは回避でき、気泡の混入や片肉減少が生じることを抑制することができる。図８及び図９において、図６と対応する部分には同一符号を付して重複説明を省略する。
【００４３】
次いで、重合によって硬化した成型材料を離型して、成型されたレンズを取り出す（図４のステップＳ５）。
なお、図示しないがレンズの離型後に、重合過程で生じたレンズ内部の歪みを除去するため、アニールを行うことが望ましい。その後、外観検査及び投影検査等の検査を行って、セミフィニッシュドレンズの完成品を得ることができる。
【００４４】
次に、本発明のレンズ成型装置を用いてレンズを成型する際の重合収縮量の検討と、本発明により成型作製したレンズと比較例によるレンズとにおける外径及び厚さのばらつき、泡不良の評価を行った結果について説明する。以下の各実施例、比較例共に、成型材料としてはポリチオールウレタン樹脂を用いた。
以下の実施例においては、図１０に概略断面構成を示すレンズ成型用ガスケット１０、上型モールド３０及び下型モールド４０を用いてレンズを複数個成型し、完成したレンズの評価を行った。図１０においては成型初期の状態、すなわち重合前の各部の配置構成を示し、ガスケット１０の中心軸ｃから片側半分のみを示している。
【００４５】
図１０に示すように、このガスケット１０には、上型リード部１２と下型リード部２４との間の成型部１６が断面台形状に内側に突出する形状として設けられ、すなわち上型係止部１４及び下型係止部１８がそれぞれ傾斜面として設けられる。そして成型部１６の上型リード部１２からの高さをｈ１、下型リード部２４からの高さをｈ２とする。成型初期において、下型モールド４０は下型係止部１８の下端から間隔ｄ２をもった位置に静止する。また、上型モールド３０についても、上型係止部１４に係止した状態で、上型モールド３０のシール部３４の内側端と上型係止部１４の成型部１６側の内側端、すなわち内径側の部分に間隙が生じる形状となっている。このシール部３４の下端と成型部１６の上端との間隔をｄ１とする。更に、成型部１６の上型係止部１４側上端から下型係止部１８側下端までの長さ、すなわち成型後のレンズの厚さ（いわゆるコバ厚）に対応する厚さをＥとする。
【００４６】
（１）重合収縮の評価
先ず、成型するレンズの厚さの目標値となる成型部１６の上端から下端までの距離を設計厚さＥとして、この設計厚さＥに対して重合収縮量がどのように変化するか確認した。以下の例においては、上型モールド３０の直径７５ｍｍの位置から下型モールド４０の側面４３の下端までの距離（厚さ）をＨとした。そして設計厚さＥ＝５．５ｍｍ、８ｍｍ、１０．５ｍｍ、１５．５ｍｍ、１８ｍｍ、２１．５ｍｍの６種のガスケット１０においてそれぞれ４個ずつレンズを成型し、試料１〜２４とした。各試料１〜２４について、図１１にレンズ７０の成型面側から見た平面構成を示すように、９０°間隔の位置Ｐ１〜Ｐ４における厚さＨを測定した。この結果を下記の表１に示す。
【００４７】
【表１】
2009234111.tif 000003
【００４８】
表１において、Ｈ１〜Ｈ４、Ｈ１’〜Ｈ４’は、各試料１〜２４における重合前及び重合後の位置Ｐ１〜Ｐ４における厚さ（測定値）をそれぞれ示す。また重合前後でのＨの変化量をΔＨ１〜ΔＨ４として示す。そして各試料１〜２４それぞれの変化量の平均値（試料毎平均値）を算出し、更に設計厚さ毎に、この試料毎の平均値の平均値を収縮量として算出した。なお、各例共に、上型モールド３０及び下型モールド４０の外径は７８ｍｍとした。上型モールド３０の曲率半径Ｒは１３６．５ｍｍ、下型モールド４０の曲率半径Ｒは７５．８３１ｍｍである。上型係止部１４の高さｈ１は０．９ｍｍ、下型係止部１８の高さｈ２は０．９８ｍｍ、上型係止部１４の直上及び下型係止部１８の直下に高さ２ｍｍの円筒面領域を設けた。円筒面より上部開口側及び下部開口側はそれぞれテーパ面とし、中心軸に沿う方向からの角度θ１、θ２は共に２°とした。上側係止部１４直上の円筒面での内径は、７６．１４ｍｍ、下型係止部１８直下の円筒面での内径は、７６．３ｍｍとした。
【００４９】
更に、表１中の収縮量と、各設計厚さＥに対応する上述の間隔ｄ１及びｄ２、ｄ１＋ｄ２、Ｅ＋ｄ１＋ｄ２を表２に示す。なお、間隔ｄ２が下型係止部１８と初期静止部２０との間隔となる。
【００５０】
【表２】
2009234111.tif 000004
【００５１】
また、上記表２に示す設計厚さＥと測定した収縮量の関係を図１２に実線ｂ１として示す。図１２から、設計厚さＥ、すなわち成形部１６の厚さに対応して収縮量が略線形に変化することが分かる。またこの測定結果から近似する直線ｂ２を算定して、収縮量を予測することができ、収縮量に基づいて間隔ｄ２を選定することができる。収縮量を吸収するように間隔ｄ２を選定することによって、重合時の下型モールド４０の傾きを抑制し、良好に厚さのばらつき、外径のばらつきを抑えてレンズを成型することができる。
【００５２】
なお、表２から分かるように、上記各例においては、下型係止部１８と初期静止部２０との間隔ｄ２と、上型係止部１４と上型モールド３０との間の間隔ｄ１との和ｄ１＋ｄ２が、収縮量より大となるように構成した。このように、収縮量をいわば吸収するように間隔ｄ１、ｄ２を選定しておくことで、より良好に気泡の混入等の不都合を抑制することができる。
【００５３】
（２）外径の評価
次に、設計厚さの異なるレンズについて、厚さ方向の外径のばらつきについて検討した。以下の例においては、設計厚さＥが５ｍｍ、１０ｍｍのレンズをそれぞれ６ずつ、試料２５〜３０、３１〜３６として作製した。
なお、設計厚さＥ＝５ｍｍの試料２５〜３０を成型する際に用いたガスケット１０の形状、上型モールド３０及び下型モールド４０の曲率半径は以下の通りである。
ｈ１＝０．９ｍｍ
ｈ２＝０．９８ｍｍ
ｄ１＝０．０８ｍｍ
ｄ２＝０．１７ｍｍ
上側係止部１４直上の円筒部の内径：７６．１５ｍｍ
下型係止部１８直下の円筒部の内径：７６．１５ｍｍ
上型モールド３０の成型面の曲率半径：１４１．６０ｍｍ
下型モールド４０の成型面の曲率半径：７５．８３１ｍｍ
【００５４】
また、設計厚さＥ＝１０ｍｍの試料３１〜３６を成型する際に用いたガスケット１０の形状は以下の通りである。
ｈ１＝０．９ｍｍ
ｈ２＝０．９５ｍｍ
ｄ１＝０．０８ｍｍ
ｄ２＝０．６０ｍｍ
上型係止部直上の円筒部の内径：７６．１５ｍｍ
下型係止部直下の円筒部の内径：７６．２５ｍｍ
上型モールド３０の成型面の曲率半径：１４１．６０ｍｍ
下型モールド４０の成型面の曲率半径：７８．８３ｍｍ
【００５５】
各試料において、重合後の上型モールドの外径、下型モールドの外径、更に図１３に示すように、センター厚Ｃｔと、レンズ７０の周面の厚さ方向、いわゆるコバ厚方向の位置ｐ１，ｐ２，・・・ｐｎにおける外径を測定した。ｐ１〜ｐｎとして、試料２５〜３０では凸面側から０ｍｍ、２ｍｍ、３ｍｍ、５ｍｍの位置で外径を測定した。また、試料３１〜３６では凸面側から０ｍｍ、２ｍｍ、４ｍｍ、６ｍｍ、７ｍｍ、８ｍｍ、１０ｍｍの位置で外径を測定した。そして測定値をもとに、試料毎の外径の平均値とその標準偏差、（最大値）−（最小値）を算出した。また、コバ厚方向の位置毎の外径の平均値と（最大値）−（最小値）も算出した。この結果をそれぞれ表３及び表４に示す。
【００５６】
【表３】
2009234111.tif 000005
【００５７】
【表４】
2009234111.tif 000006
【００５８】
表３及び表４の結果から、試料間の外径のばらつきは、設計厚さＥ＝５ｍｍの場合で０．１１ｍｍ以下、設計厚さＥ＝１０ｍｍの場合で０．１６ｍｍ以下であり、外径ばらつきの誤差を０．２ｍｍ以下とすることができることが分かる。また、設計厚さ５ｍｍ、１０ｍｍの各試料におけるコバ厚方向のばらつきはそれぞれ０．０４ｍｍ以下、０．０９ｍｍ以下とより小さくでき、すなわち凸面側と凹面側とでのばらつきも抑えることができるといえる。このように、本発明によればセミフィニッシュドレンズの成型後の外径のばらつきを抑えることができるため、外径の差異を修正するための切削に消費される樹脂分の成型材料の量を削減することが可能となる。したがって、コストの削減を図ることができる。
【００５９】
（２）片肉の評価
次に、設計厚さＥが１０ｍｍ、１５ｍｍ、２０ｍｍのガスケットをそれぞれ用意し、レンズを成型して最小厚さと最大厚さとの差を測定した。Ｅ＝１０ｍｍのガスケットＧ１、Ｅ＝１５ｍｍのガスケットＧ２〜Ｇ４、Ｅ＝２０ｍｍのガスケットＧ５の形状、上型モールド及び下型モールドの曲率半径は下記の通りである。
【００６０】
ガスケットＧ１
ｈ１＝０．８０ｍｍ
ｈ２＝０．７ｍｍ
ｄ１＝０．０８ｍｍ
ｄ２＝０．３５ｍｍ
上型係止部直上の円筒部の内径：７６．３ｍｍ
下型係止部直下の円筒部の内径：７６．１ｍｍ
上型モールド３０の成型面の曲率半径：１３６．５００ｍｍ
下型モールド４０の成型面の曲率半径：７８．８３１ｍｍ
【００６１】
ガスケットＧ２
ｈ１＝０．８ｍｍ
ｈ２＝０．７ｍｍ
ｄ１＝０．０８ｍｍ
ｄ２＝０．５６ｍｍ
上型係止部直上の円筒部の内径：７６．３ｍｍ
下型係止部直下の円筒部の内径：７６．１ｍｍ
上型モールド３０の成型面の曲率半径：１３６．５００ｍｍ
下型モールド４０の成型面の曲率半径：７８．８３１ｍｍ
【００６２】
ガスケットＧ３
ｈ１＝０．８ｍｍ
ｈ２＝０．８ｍｍ
ｄ１＝０．０８ｍｍ
ｄ２＝０．５６ｍｍ
上型係止部直上の円筒部の内径：７６．３ｍｍ
下型係止部直下の円筒部の内径：７６．３ｍｍ
上型モールド３０の成型面の曲率半径：１３６．５００ｍｍ
下型モールド４０の成型面の曲率半径：７８．８３１ｍｍ
【００６３】
ガスケットＧ４
ｈ１＝０．８ｍｍ
ｈ２＝０．８ｍｍ
ｄ１＝０．０８ｍｍ
ｄ２＝０．５６ｍｍ
上型係止部直上の円筒部の内径：７６．３ｍｍ
下型係止部直下の円筒部の内径：７６．３ｍｍ
上型モールド３０の成型面の曲率半径：１３６．５００ｍｍ
下型モールド４０の成型面の曲率半径：７８．８３１ｍｍ
【００６４】
ガスケットＧ５
ｈ１＝０．８０ｍｍ
ｈ２＝０．８ｍｍ
ｄ１＝０．０８ｍｍ
ｄ２＝０．７５ｍｍ
上型係止部直上の円筒部の内径：７６．３ｍｍ
下型係止部直下の円筒部の内径：７６．３ｍｍ
上型モールド３０の成型面の曲率半径：１３６．５００ｍｍ
下型モールド４０の成型面の曲率半径：７８．８３１ｍｍ
【００６５】
この結果を下記の表５に示す。表５に示すように、ガスケットＧ１及びＧ２により成型したレンズのサンプル数は２４、ガスケットＧ３により成型したレンズのサンプル数は２８、ガスケットＧ４及びＧ５により成型したレンズのサンプル数は６である。
【００６６】
【表５】
2009234111.tif 000007
【００６７】
表５の結果から、設計厚さが１０ｍｍ、１５ｍｍ及び２０ｍｍの各レンズにおいて、片肉を０．２ｍｍ以下に抑えられることが分かる。
【００６８】
これに対し、比較例として、下型係止部を設けず、下型リード部をテーパ状としたガスケットによりセミフィニッシュドレンズを成型し、コバ厚のばらつきを測定した。図１４に、この比較例におけるガスケットの要部の概略断面図を示す。図１４に示すように、このガスケット８０の内面には、上部開口８１に続いて比較的傾斜角度の大きいテーパ面８２、更に比較的傾斜角度の緩い上型リード部８３、上型係止部８４が形成される。そして成型部８６を挟んで傾斜角度の緩い下型リード部８７が設けられ、比較的傾斜角度の大きいテーパ面８８を介して下部開口８９とされる。上型係止部８４の高さをｈ８１、上型係止部８４の厚さ方向の長さをｄ８として示す。以下の例においては、成型部８６の厚さ方向の長さがＥ０＝９．５ｍｍとされる同一形状のガスケットＧ６及びＧ７、Ｅ０＝１４．２ｍｍとされる同一形状のガスケットＧ８及びＧ９を用意して、それぞれレンズを成型した。各ガスケットＧ６〜Ｇ９の形状と上型モールド及び下型モールドの成型面の曲率半径は以下の通りである。
【００６９】
ガスケットＧ６及びＧ７
ｈ８１＝０．８５ｍｍ
ｄ８＝０．０８ｍｍ
上型係止部直上の円筒部の内径：７６．３ｍｍ
下型係止部の下部の下型リード部の内径：７４．６〜７５．１ｍｍ
上型モールドの成型面の曲率半径：１３６．５００ｍｍ
下型モールドの成型面の曲率半径：７８．８３１ｍｍ
【００７０】
ガスケットＧ８及びＧ９
ｈ８１＝０．８５ｍｍ
ｄ８＝０．０８ｍｍ
上型係止部直上の円筒部の内径：７６．３ｍｍ
下型係止部の下部の下型リード部の内径：７４．６〜７５．１ｍｍ
上型モールドの成型面の曲率半径：１３６．５００ｍｍ
下型モールドの成型面の曲率半径：７８．８３１ｍｍ
【００７１】
この結果を下記の表６に示す。比較例による場合は、設計厚さが１０ｍｍ、１５ｍｍの場合において共に、片肉が増加しており、最大で１ｍｍを超える厚さのばらつきが生じていることが分かる。
【００７２】
【表６】
2009234111.tif 000008
【００７３】
以上の結果から、本発明による場合は、従来構成の比較例の結果と比べて下型モールドの傾きによる片肉現象が好適に抑制されていることがわかる。この結果、片肉現象を見込んで予め厚めに設計する必要がなく、注入するレンズ成型材料の量を削減することができるので、コストの低減化を図ることができる。
【００７４】
（３）泡不良の評価
次に、重合収縮時の引き込みに伴う気泡の発生について検討した。設計厚さＥ＝１０ｍｍに対してガスケットＧ１０、１５ｍｍのレンズに対しガスケットＧ１１、Ｅ＝２０ｍｍに対してＧ１２、Ｅ＝５ｍｍのレンズに対してＧ１３のガスケット使い、セミフィニッシュドレンズの成型を行った。ガスケットＧ１０、Ｇ１１、Ｇ１２、Ｇ１３の形状、上型モールド及び下型モールドの曲率半径は下記の通りである。これらの例においても、上型モールドは累進屈折力レンズ用の成型モールドとし、平均曲率半径を示した。
【００７５】
ガスケットＧ１０
ｈ１＝０．８ｍｍ
ｈ２＝０．７ｍｍ
ｄ１＝０．０８ｍｍ
ｄ２＝０．３５ｍｍ
上型係止部直上の円筒部の内径：７６．３ｍｍ
下型係止部直下の円筒部の内径：７６．１ｍｍ
上型モールド３０の成型面の曲率半径：１３６．５００ｍｍ
下型モールド４０の成型面の曲率半径：７８．５３１ｍｍ
【００７６】
ガスケットＧ１１
ｈ１＝０．８ｍｍ
ｈ２＝０．８ｍｍ
ｄ１＝０．０８ｍｍ
ｄ２＝０．５６ｍｍ
上型係止部直上の円筒部の内径：７６．３ｍｍ
下型係止部直下の円筒部の内径：７６．３ｍｍ
上型モールド３０の成型面の曲率半径：１３６．５００ｍｍ
下型モールド４０の成型面の曲率半径：７８．５３１ｍｍ
【００７７】
ガスケットＧ１２
ｈ１＝０．８ｍｍ
ｈ２＝０．８ｍｍ
ｄ１＝０．０８ｍｍ
ｄ２＝０．７５ｍｍ
上型係止部直上の円筒部の内径：７６．３ｍｍ
下型係止部直下の円筒部の内径：７６．３ｍｍ
上型モールド３０の成型面の曲率半径：１３６．５００ｍｍ
下型モールド４０の成型面の曲率半径：７８．５３１ｍｍ
【００７８】
ガスケットＧ１３
ｈ１＝０．８ｍｍ
ｈ２＝０．７ｍｍ
ｄ１＝０．０８ｍｍ
ｄ２＝０．１７ｍｍ
上型係止部直上の円筒部の内径：７６．３ｍｍ
下型係止部直下の円筒部の内径：７６．１ｍｍ
上型モールド３０の成型面の曲率半径：９１．０００ｍｍ
下型モールド４０の成型面の曲率半径：７５．８３１ｍｍ
【００７９】
この場合の各設計厚さのレンズに対する投入数、泡不良数、不良率を下記の表７に示す。
【００８０】
【表７】
2009234111.tif 000009
【００８１】
以上の結果から、本発明による場合は、泡不良数が各設計厚さのレンズにおいて０となり、不良率０％という良好な結果を得た。
【００８２】
これに対し、片肉の発生しにくいガスケットとして、上型係止部及び下型係止部を有するガスケットを用いてレンズを成型し、泡不良数及び不良率を測定した。図１５にこのガスケットの要部の概略断面構成図を示す。図１５に示すように、このガスケット９０は、上部開口９１に続いてテーパ面９２、上型リード部９３及び上型係止部９４が形成される。この上型係止部９４は上型リード部９３から斜め上方に突出する形状とし、その径方向の高さをｈ９１、上下方向（レンズの厚さ方向）の長さをｄ９とする。上型係止部９４の下部には成型部９５に続いて下型係止部９６が設けられる。この下型係止部９６は、内側に径方向に突出する形状とし、その高さをｈ９２とする。続いて下型リード部９７が設けられ、テーパ面９８を介して下側開口９９とされる。下記のガスケットＧ１４及び１５では設計厚さをＥ＝１０．５ｍｍとした。ガスケットＧ１４及び１５の形状、上型モールド及び下型モールドの曲率半径は下記の通りである。
【００８３】
ガスケットＧ１４
ｈ９１＝２．５ｍｍ
ｄ９＝１．４ｍｍ
上部開口の内径：７１．５ｍｍ
及び下部開口の内径：７１．５ｍｍ
上型モールドの成型面の曲率半径：７７．２４ｍｍ
下型モールドの成型面の曲率半径：８５．１４３ｍｍ
【００８４】
ガスケットＧ１５
ｈ９１＝２．５ｍｍ
ｄ９＝１．４ｍｍ
上部開口の内径：７１．５ｍｍ
及び下部開口の内径：７１．５ｍｍ
上型モールドの成型面の曲率半径：９８．５９３ｍｍ
下型モールドの成型面の曲率半径：１４８．９９ｍｍ
【００８５】
これらのガスケットＧ１４及び１５を用いてセミフィニッシュドレンズを成型した。この結果を下記の表８に示す。
【００８６】
【表８】
2009234111.tif 000010
【００８７】
表８に示すように、この場合は気泡の発生が見られ、不良率は０．３以上と高いものであった。これらの結果から、本発明による場合は、泡不良率の発生を格段に抑え、又は回避することができることがわかる。
【００８８】
以上、本発明の実施形態について説明したが、本発明は、上述した実施形態に限定されるものではなく、特許請求の範囲に記載される本発明の要旨を逸脱しない限りにおいて、種々の変型例または応用例を含むものであることはいうまでもない。
【図面の簡単な説明】
【００８９】
【図１】本発明の実施の形態に係るレンズ成型用ガスケットの概略断面構成図である。
【図２】本発明の実施の形態に係るレンズ成型用ガスケットの概略斜視構成図である。
【図３】本発明の実施の形態に係るレンズ成型装置の概略断面構成図である。
【図４】本発明の実施の形態に係るレンズ成型方法のフローチャートを示す図である。
【図５】本発明の実施の形態に係るレンズ成型方法の一工程の概略断面図である。
【図６】本発明の実施の形態に係るレンズ成型方法の一工程の概略断面図である。
【図７】本発明の実施の形態に係るレンズ成型方法の一工程の概略断面図である。
【図８】本発明の他の実施の形態に係るレンズ成型方法の一工程の概略断面図である。
【図９】本発明の他の実施の形態に係るレンズ成型方法の一工程の概略断面図である。
【図１０】本発明の実施の形態に係るレンズ成型用ガスケットの要部の概略断面構成図である。
【図１１】レンズの厚さ測定位置の説明図である。
【図１２】レンズの設計厚さに対する収縮量の変化を示す図である。
【図１３】レンズの外径測定位置の説明図である。
【図１４】比較例によるレンズ成型用ガスケットの要部の概略断面図である。
【図１５】比較例によるレンズ成型用ガスケットの要部の概略断面図である。
【図１６】従来のレンズ成型用ガスケットを用いたレンズ成型方法の工程図である。
【図１７】従来のレンズ成型用ガスケットを用いたレンズ成型方法の工程図である。
【図１８】従来のレンズ成型方法により作成したレンズの断面構成図である。
【符号の説明】
【００９０】
１．レンズ成型装置、１０．（レンズ成型用）ガスケット、１１．上部開口、１２．上型リード部、１４．上型係止部、１６．成型部、１８．下型係止部、２０．初期静止部、２１．接続部、２２．注入口、２３．注入部、２４．下型リード部、２５．下部開口、３０．上型モールド、３１．外面、３２．成型面、３３．側面、３４．シール部、４０．下型モールド、４１．外面、４２．成型面、４３．側面、４４．シール部
【図１】
2009234111.tif 000011
【図２】
2009234111.tif 000012
【図３】
2009234111.tif 000013
【図４】
2009234111.tif 000014
【図５】
2009234111.tif 000015
【図６】
2009234111.tif 000016
【図７】
2009234111.tif 000017
【図８】
2009234111.tif 000018
【図９】
2009234111.tif 000019
【図１０】
2009234111.tif 000020
【図１１】
2009234111.tif 000021
【図１２】
2009234111.tif 000022
【図１３】
2009234111.tif 000023
【図１４】
2009234111.tif 000024
【図１５】
2009234111.tif 000025
【図１６】
2009234111.tif 000026
【図１７】
2009234111.tif 000027
【図１８】
2009234111.tif 000028